(57)【要約】【課題】本発明の課題は、凝集しやすい、筒状の形状を持ったカーボンナノチューブ集合体、特に膨潤性に優れるカーボンナノチューブ集合体を有機溶媒等の分散媒に均一に分散させて、沈殿を生じなく、低粘度であり、また保存経時後でも粘度変化が小さく、沈殿を生じない、保存安定性が良好な分散体を提供することにある。【解決手段】膨潤率が５以上であるカーボンナノチューブ集合体と、アミン価を有する分散剤（Ａ）および／または酸価を有する分散剤（Ｂ）とを、分散媒に分散させてなることを特徴とする分散体。【選択図】なし【特許請求の範囲】
【請求項１】
カーボンナノチューブ集合体と、アミン価を有する分散剤（Ａ）および／または酸価を有する分散剤（Ｂ）とを、分散媒に分散させてなる分散体であって、カーボンナノチューブ集合体の膨潤率が５以上であり、アミン価を有する分散剤（Ａ）の固形分のアミン価が５〜１００ｍｇＫＯＨ／ｇであり、酸価を有する分散剤（Ｂ）の固形分が５〜１２０ｍｇＫＯＨ／ｇであることを特徴とする分散体。
【請求項２】
分散媒が、アルコール類、炭化水素類、環式及び非環式エーテル類、モノカルボン酸エステル・ジ又はポリカルボン酸エステル等のカルボン酸エステル類、エーテルエステル類、ラクトン類、アルデヒド及びケトン類、酸アミド類、アミン類、および、ラクタム類から選ばれる１種または２種以上の有機溶媒を混合した分散媒であることを特徴とする、請求項１記載の分散体。
【請求項３】
膨潤率が５以上であるカーボンナノチューブ集合体のアミン吸着量が５〜５００μｍｏｌ／ｇ、且つ酸吸着量が１〜１００μｍｏｌ／ｇであることを特徴とする、請求項１または２記載の分散体。
【発明の詳細な説明】
【技術分野】
【０００１】
本発明は、分散媒にカーボンナノチューブ集合体を分散させてなる分散体に関する。
【背景技術】
【０００２】
カーボンナノチューブに代表される筒状の形状を持った炭素材料は、その直径は数ｎｍから数１００ｎｍで、長さは数１０ｎｍから１ｍｍであり、アスペクト比が大きく、高い導電性、機械的強度を有することから、燃料電池、電極、電磁波シールド材、導電性樹脂、電界放出ディスプレー（ＦＥＤ）用部材、水素を始めとする各種ガスの吸蔵材料などの機能性材料として、エレクトロニクス、エネルギー分野等の幅広い分野への利用が期待されている。
【０００３】
通常、カーボンナノチューブは隣接するカーボンナノチューブ同士が絡まり合った凝集物（以下、カーボンナノチューブ集合体と称する）として得られる。一般に、カーボンナノチューブを使用する場合には、溶液中に微分散していることが好ましい。しかし、カーボンナノチューブそのものは、親水性液体にも疎水性液体にも分散しにくいのが現状である。
【０００４】
現在まで、様々な方法で分散やインキ化を試みた検討がなされている（例えば、特許文献１、特許文献２等参照）。これらの文献では、カーボンナノチューブを分散させるための分散剤の検討や、カーボンナノチューブ自体を化学修飾して易分散化（特許文献３等参照）等が検討されている。また、カーボンナノチューブの合成に使用した触媒を、除去等の為の酸性処理を行わずに、塩基性を示すカーボンナノチューブを用いて、分散性、分散安定性を改善する検討（特許文献４等参照）もなされているが、いずれも満足できるものではなく、未だ十分な分散性、分散安定性に優れた分散体が得られていないため、導電材料等への展開が困難であるのが現状である。
【先行技術文献】
【特許文献】
【０００５】
【特許文献１】特開２００３−２３８１２６号公報
【特許文献２】特開２００４−２７６２３２号公報
【特許文献３】特表２００８−５１７８６３号公報
【特許文献４】特開２００７−２９７２５５号公報
【発明の概要】
【発明が解決しようとする課題】
【０００６】
本発明は、凝集しやすい、筒状の形状を持ったカーボンナノチューブ集合体、特に膨潤性に優れるカーボンナノチューブ集合体を有機溶媒等の分散媒に均一に分散させて、沈殿を生じなく、低粘度であり、また保存経時後でも粘度変化が小さく、沈殿を生じない、保存安定性が良好な分散体を提供することにある。
【課題を解決するための手段】
【０００７】
本発明者らは、上記課題を解決すべく鋭意検討した結果、膨潤率が５以上であるカーボンナノチューブ集合体と、酸価を有する分散剤またはアミン価を有する分散剤、および／または酸価を有する分散剤とアミン価を有する分散剤の組み合わせとを、有機溶媒等の分散媒に分散してなる分散体が、極めて良好な分散性、保存安定性を示すことを見いだしたものである。
【０００８】
すなわち本発明は、カーボンナノチューブ集合体と、アミン価を有する分散剤（Ａ）および／または酸価を有する分散剤（Ｂ）とを、分散媒に分散させてなる分散体であって、カーボンナノチューブ集合体の膨潤率が５以上であり、アミン価を有する分散剤（Ａ）の固形分のアミン価が５〜１００ｍｇＫＯＨ／ｇであり、酸価を有する分散剤（Ｂ）の固形分が５〜１２０ｍｇＫＯＨ／ｇであることを特徴とする分散体に関する。
【０００９】
また本発明は、分散媒が、アルコール類、炭化水素類、環式及び非環式エーテル類、モノカルボン酸エステル・ジ又はポリカルボン酸エステル等のカルボン酸エステル類、エーテルエステル類、ラクトン類、アルデヒド及びケトン類、酸アミド類、アミン類、および、ラクタム類から選ばれる１種または２種以上の有機溶媒を混合した分散媒であることを特徴とする、上記記載の分散体に関する。
【００１０】
また本発明は、膨潤率が５以上であるカーボンナノチューブ集合体のアミン吸着量が５〜５００μｍｏｌ／ｇ、且つ酸吸着量が１〜１００μｍｏｌ／ｇであることを特徴とする、上記記載の分散体に関する。
【発明の効果】
【００１１】
本発明によって得られるカーボンナノチューブ集合体の分散体は、低粘度で沈殿物が生じなく、分散媒中に極めて良好な分散性を示した。また、保存経時することによる粘度変化が小さく、また沈殿も生じなく、良好な保存安定性を示し、導電用材料等への展開が期待される。
【発明を実施するための形態】
【００１２】
以下に本発明の分散体の各構成要素について説明する。
【００１３】
［カーボンナノチューブ集合体］
本発明の分散体に用いる、膨潤率が５以上のカーボンナノチューブ集合体（以下、単にカーボンナノチューブ集合体と称する）について説明する。
【００１４】
本発明の分散体に用いるカーボンナノチューブ集合体は、５以上の膨潤率を有することで、容易にほぐれ易く、また分散性に優れ、少ない配合量で高い導電性を有する材料を提供できる。ここで、カーボンナノチューブ集合体がほぐれるとは、該集合体中の絡まっているカーボンナノチューブ間の距離が大きくなることであり、ほぐれ易さとは、該集合体中のカーボンナノチューブ間に樹脂や溶媒等の分散媒体を容易に取り込み、カーボンナノチューブ同士の距離が大きくなることにより集合体が膨潤して大きくなることであると考えられるものである。そこで、本発明の分散体に用いるカーボンナノチューブ集合体のほぐれ易さの指標として、室温におけるメタノール中での膨潤率で表した。
【００１５】
膨潤率は、下記で示した方法で測定し、式（１）により算出した。
【００１６】
直径３５ｍｍ×高さ７８ｍｍのガラス瓶に、メタノール４０ｃｃと評価用のカーボンナノチューブ粉体０．２ｇを量り取り、室温で６０分放置後溶媒中のカーボンナノチューブ集合体の高さを測定し、分散処理前の高さとした。ＢＲＡＮＳＯＮ製  超音波分散機  ＳＯＮＩＦＩＥＲ  ＭＯＤＥＬ４５０Ｄを用いて、出力５Ｗで３０分処理し、６０分静置した後、溶媒中のカーボンナノチューブ集合体の高さを測定し、超音波分散処理後の高さとした。
膨潤率＝超音波分散処理後の高さ÷分散処理前の高さ  ・・・・式（１）
【００１７】
本発明の分散体に用いるカーボンナノチューブ集合体の膨潤率は５以上であることが重要であり、更に好ましくは１０以上である。膨潤率が５未満であると、分散媒体を容易に取り込み難く、優れた分散性、保存安定性が得られない。一方、膨潤率が５０以上であると、該集合体を形成するカーボンナノチューブのアスペクト比（カーボンナノチューブの直径に対する長さの比）が小さくなり、優れた導電性が得られにくくなる場合があり、膨潤率は５０未満であることがより好ましい。
【００１８】
本発明の分散体に用いるカーボンナノチューブ集合体は、膨潤率５以上、より好ましくは膨潤率５以上５０未満の特性を有しているものである。
【００１９】
次に、本発明の分散体に用いるカーボンナノチューブ集合体の表面官能基の推量方法について説明する。
【００２０】
一般的に、カーボンナノチューブ集合体の表面には、酸性を呈する部位と塩基性を呈する部位が存在することが知られている。
【００２１】
更に、カーボンナノチューブの製造には金属化合物が触媒として使用され、カーボンナノチューブを生成後、硝酸や硫酸などの強酸で洗浄し、カーボンナノチューブから触媒として用いた金属化合物を取り除くことを行うことにより、カーボンナノチューブの表面はさらに酸化されて酸性を呈する官能基量が増大することも知られており、必要に応じて強酸洗浄を行っても良い。
【００２２】
また、酸性を呈する部位や塩基性を呈する部位の量を推量することは、カーボンナノチューブ集合体を分散安定化させるのに用いる分散剤を選択する際に有用であることが知られている。
【００２３】
一般的に、酸性を呈する部位の量を推量する時は、カーボンナノチューブ集合体のアミン吸着量を用いて、塩基性を呈する部位の量を推量する時は酸吸着量を用いて推量することができることが知られている。
【００２４】
後記で説明する本発明に用いる分散剤は、カーボンナノチューブ集合体の酸性を呈する部位に対しては、分散剤中のアミン価を有する部位が吸着しやすく、また塩基性を呈する部位に対しては、分散体中の酸価を有する部位が吸着しやすいと考えられる。
【００２５】
本発明の分散体に用いるカーボンナノチューブ集合体のアミン吸着量と酸吸着量は、色材, ６７ [９], ５４７−５５４ (１９９４)に記載の方法に則り、アミン吸着量は、被吸着アミン物質としてｎ−ヘキシルアミンを用いて、酸吸着量は、被吸着酸物質として酢酸を用いて測定した場合と定義し、次のようにして測定した。
【００２６】
アミン吸着量は、密閉できるガラス容器に、測定する試料２ｇを測り取り、０．０２ｍｏｌ／ｌのｎ−ヘキシルアミン（吸着物質）のプロピレングリコールモノメチルエーテルアセテート溶液３０ｍｌ加えた。容器に栓をして超音波洗浄機に１時間かけ、カーボンナノチューブ集合体の表面に吸着物質を吸着させた。遠心分離機にかけてカーボンナノチューブ集合体を沈降させ上澄み液を得た。上澄み液を１５ｍｌ採取し、０．０２ｍｏｌ／ｌの過塩素酸ジオキサン溶液にて残存したｎ−ヘキシルアミンを電位差滴定装置により逆滴定した。ブランクを測定し、定量してアミン吸着量が得られた。
【００２７】
酸吸着量は、吸着物質として０．０２ｍｏｌ／ｌの酢酸のプロピレングリコールモノメチルエーテルアセテート溶液を、逆滴定に０．０２ｍｏｌ／ｌの水酸化カリウムのエタノール溶液を用いた他はアミン吸着量の測定と同様にして測定した。ブランクを測定し、定量して酸吸着量が得られた。
【００２８】
本発明の分散体に用いる前記のカーボンナノチューブ集合体は、膨潤率が５以上であることに加えて、アミン吸着量が、５〜５００μｍｏｌ／ｇである。アミン吸着量が５μｍｏｌ／ｇ未満であると、後述する分散剤中のアミン価を有する部位との相互作用が小さくなり、分散性、保存安定性が劣る。一方、５００μｍｏｌ／ｇより大きいと、後述する分散剤中のアミン価を有する部位との相互作用が強くなりすぎること、且つ酸価を有する部位との反発が強くなりすぎることにより、分散が困難となる。より好ましくは１０〜３００μｍｏｌ／ｇであり、更に好ましくは２０〜２５０μｍｏｌ／ｇである。
【００２９】
また、本発明の分散体に用いる前記の膨潤率が５以上のカーボンナノチューブ集合体の酸吸着量は、１〜１００μｍｏｌ／ｇである。酸吸着量が１μｍｏｌ／ｇ未満であると、後述する分散剤中の酸価を有する部位との相互作用が小さくなり、分散安定性が劣る。一方、１００μｍｏｌ／ｇより大きいと、後述する分散剤中の酸価を有する部位との相互作用が大きすぎること、且つアミン価を有する部位との反発が強くなりすぎることにより、分散が困難となる。より好ましくは３〜８０μｍｏｌ／ｇであり、更に好ましくは５〜７０μｍｏｌ／ｇである。
【００３０】
次に、本発明の分散体に用いる、前記の膨潤率が５以上のカーボンナノチューブ集合体を得るためのカーボンナノチューブ合成用触媒（Ｃ）（以下、単にカーボンナノチューブ合成用触媒（Ｃ）または触媒（Ｃ）と称する）について説明する。
【００３１】
カーボンナノチューブ合成用触媒（Ｃ）は、膨潤率を制御する重要な因子であり、組成、物性と作成条件を最適化することが重要である。
【００３２】
本発明の分散体に用いるカーボンナノチューブ集合体を得るためのカーボンナノチューブ合成用触媒（Ｃ）は、鉄、コバルト、および、ニッケルの少なくともいずれか１つ以上の活性成分の金属元素を含む水溶性の有機酸塩と、マグネシウムおよびアルミニウムの少なくともいずれか1つ以上の担体成分の金属元素を含む水溶性の有機酸塩、および／または、担体成分の金属元素の水酸化物と、必要に応じて、モリブデンを含む水溶性の金属塩とを、水溶液中に溶解、ないし担体成分の金属元素の水酸化物は、水に分散して混合し、１００〜２００℃の温度で、溶媒を除去、固形化し、さらに空気中で微細化処理して、平均粒径（Ｄ５０）が５０μｍ以下の触媒前駆体を作成した後、前記触媒前駆体を、酸素の存在下、焼成温度３５０〜５５０℃の範囲で加熱し、冷却した後、得られた焼成物を粉砕して、平均粒径（Ｄ５０）が、０．１〜５μｍの範囲とすることが好ましい。
【００３３】
本発明の分散体に用いるカーボンナノチューブ集合体を得るためのカーボンナノチューブ合成用触媒（Ｃ）において、活性成分である、鉄、コバルト、および、ニッケルの少なくともいずれか１つ以上の活性成分の金属元素を含む水溶性の有機金属塩と、担体成分である、マグネシウムおよびアルミニウムの少なくともいずれか１つ以上の担体成分の金属元素を含む水溶性の有機金属塩、または前記担体成分の金属元素を含む水酸化物との割合は、得られるカーボンナノチューブ合成用触媒（Ｃ）中の、前記活性成分と前記担体成分との合計１００モル％に対する前記活性成分の含有割合が５０〜８０％であることが好ましい。
【００３４】
また、前記活性成分の活性度を向上させる助触媒成分としての酸化モリブデンの原料となるモリブデンを含む水溶性の金属塩の割合は、得られる触媒中の前記活性成分の１００モル％に対して１モル％〜２０モル％であることが好ましい。
【００３５】
本発明に用いるカーボンナノチューブ集合体を製造するためのカーボンナノチューブ合成用触媒（Ｃ）は、以下（１）〜（３）の工程を経て得られるものである。
【００３６】
前記のカーボンナノチューブ合成用触媒（Ｃ）の工程（１）は、鉄、コバルト、および、ニッケルの少なくともいずれか１つ以上の活性成分の金属元素を含む水溶性の有機金属塩と、マグネシウムおよびアルミニウムの少なくともいずれか１つ以上の担体成分の金属元素を含む水溶性の有機金属塩、または前記担体成分の金属元素を含む水酸化物とを、水溶媒中に溶解および／または分散し、混合する工程である。
【００３７】
工程（１）において、鉄、コバルト、および、ニッケルの少なくともいずれか１つ以上の活性成分の金属元素を含む水溶性の有機金属塩は、触媒の活性成分としての、それぞれ酸化鉄、酸化コバルト、および、酸化ニッケルの原料となる。また、水溶性のマグネシウムの有機金属塩や水分散性のマグネシウム、および、アルミニウムの水酸化物は、前記活性成分の担体としてのマグネシア、および、アルミナの原料となる。
【００３８】
活性成分の鉄、コバルト、および、ニッケルの少なくともいずれか１つ以上の活性成分の金属元素を含む水溶性の有機金属塩は、例えば酢酸塩、クエン酸塩等を例示できる。これらは１種を単独で用いてもよく、２種以上を混合して用いても良い。中でも、コバルト化合物塩とニッケル化合物塩については無水酢酸塩、酢酸塩水和物、クエン酸塩が、鉄化合物塩についてはクエン酸塩、クエン酸鉄アンモニウム塩が水溶性の点において好ましい。
【００３９】
担体成分の原料であるマグネシウムおよびアルミニウムの少なくともいずれか１つ以上の担体成分の金属元素を含む水溶性の有機金属塩、または前記担体成分の金属元素を含む水酸化物としては、例えば酢酸マグネシウム、水酸化マグネシウム、水酸化アルミニウムを例示できる。
【００４０】
触媒の製造に用いる前記活性成分の水溶性の有機金属塩と、前記担体成分の水溶性の有機金属塩は、水に溶解させて混合する。また、活性成分の有機金属塩と担体成分の有機金属塩は、所定量を混合してから水に溶解させてもよく、また、それぞれを単独で水に溶解させてから、所定量を混合しても良い。また、水に溶解させる時に、溶解性を向上させるために、水が沸騰しない範囲で加熱しても良い。
【００４１】
また、担体成分の水分散性のマグネシウムおよびアルミニウムの水酸化物は、単独で所定量を水に分散した後、前記活性成分と混合してもよく、また、前記活性成分と所定量を混合してから水に分散させても良い。
【００４２】
更に、水分散させる際に、ビーズミル分散機等を使用して、微細分散を行っても良い。
【００４３】
工程（１）に、さらにモリブデンを含む水溶性の金属塩を、溶液中に含有することもできる。モリブデンを含む水溶性の金属塩は、前記触媒活性成分の活性度を向上させる助触媒成分としての酸化モリブデンの原料となる。モリブデンを含む水溶性の金属塩は、前記活性成分および／または前記担体成分と所定量を混合してから水に溶解させても良く、また、前記助触媒成分を単独で水に溶解させてから、前記活性成分および／または前記担体成分と混合しても良い。
【００４４】
モリブデンを含む水溶性の金属塩は、例えばモリブデン酸アンモニウム、モリブデン酸ナトリウム、モリブデン酸カリウム、モリブデン酸リチウム、リンモリブデン酸等を例示できる。
【００４５】
次に、前記のカーボンナノチューブ合成用触媒の工程（２）について説明する。
【００４６】
工程（２）は、工程（１）で得られた、鉄、コバルト、および、ニッケルの少なくともいずれか１つ以上の活性成分の金属元素を含む水溶性の有機金属塩と、マグネシウムおよびアルミニウムの少なくともいずれか１つ以上の担体成分の金属元素を含む水溶性の有機金属塩、または前記担体成分の金属元素を含む水酸化物とを、水溶媒中に溶解および／または分散し、混合した溶液を、空気雰囲気下で、もしくは窒素、アルゴン等の不活性ガス雰囲気下で１００〜２００℃の範囲の温度で、乾燥して水分を除去して固形化し、さらに空気中で微細化処理して、平均粒径（Ｄ５０）が５０μｍ以下の触媒前駆体を作製する工程である。
【００４７】
ここで、粉体の平均粒径（Ｄ５０）は、Ｍａｌｖｅｒｎ  Ｉｎｓｔｒｕｍｅｎｔｓ社製の粉体粒度分布計ｍａｓｔｅｒｓｉｚｅｒ２０００を用いて乾式で測定し、積算（累積）重量百分率で積算値５０％の粒度を平均粒径（Ｄ５０）として算出した。
【００４８】
工程（２）の触媒前駆体を製造する際に、乾燥して水分を除去するときの温度が重要であり、好ましくは１００℃以上２００℃以下である。
【００４９】
乾燥時の温度が２００℃を超えてしまうと、乾燥と同時に有機酸塩の一部で分解が起こり、前記の活性成分の担体としてのマグネシア、および、アルミナの原料となる、水溶性のマグネシウムの有機金属塩と均一に混合することができなくなるか、あるいは、水分散性のマグネシウム、および、アルミニウムの水酸化物の分散体表面に均一に存在することができなくなるため、乾燥して水分を除去して固形化した時に触媒の活性成分が微細に均一に存在できなくなるため好ましくない。
【００５０】
一方、乾燥温度が１００℃未満であると、水分の乾燥に長時間かかるため、量産をする上で好ましくない。また、水分が残存していると、後述の微細化処理が難しく、触媒前駆体に適度の空気を含むことが難しくなってしまうため好ましくない。
【００５１】
工程（２）において、触媒前駆体を製造するときに、乾燥して水分を除去するときの温度は、好ましくは１００℃以上２００℃以下であるが、より好ましくは１２０℃以上１７０℃以下である。触媒前駆体を量産する際は、短時間で乾燥するように、できるだけ高温の雰囲気下が好ましいが、一方、高温の雰囲気下では、乾燥と同時に有機金属塩の一部で分解が起こり易いため、できるだけ低温の雰囲気下での乾燥が好ましい。１２０℃以上１７０℃以下の温度範囲は、短時間での乾燥性と有機金属塩の分解の起こり難さをいずれも満足する。
【００５２】
工程（２）において、乾燥して水分を除去して固形化した後、さらに微細化処理して、平均粒径（Ｄ５０）が５０μｍ以下の触媒前駆体を得ることが好ましい。
【００５３】
前記の触媒前駆体は、乾燥して水分を除去して固形化した後、微細化処理することにより製造されるが、５０μｍ以下の平均粒径（Ｄ５０）まで微細化することにより、適度の空気を含むことができるようになる為、後述の工程（３）の触媒前駆体を焼成するときに、活性成分と担持成分双方の有機金属塩の有機化合物部位を効率的に分解させて消失させることができるようになる。一方、乾燥して水分を除去して固形化した後、微細化処理しないで焼成処理する、あるいは、５０μｍ以下の平均粒径（Ｄ５０）まで微細化処理しないで焼成を行うと、有機金属塩の有機化合物部位が完全に分解消失しないで、多量の炭素質不純物が触媒中に残り、カーボンナノチューブにおける異物の原因となり、また担体成分への活性成分粒子の均一担持が不十分となるため好ましくない。
【００５４】
工程（２）において、平均粒径（Ｄ５０）が５０μｍ以下の触媒前駆体を作成することが好ましいが、より好ましくは１μｍ以上３０μｍ以下である。平均粒径（Ｄ５０）が小さい方がより多くの空気を含むことができるようになる為、後述の工程（３）の触媒前駆体を焼成するときに、有機金属塩の有機化合物部位をより効率的に分解させて消失させることができる。一方、平均粒径（Ｄ５０）が１μｍ未満であると、工程（３）の焼成時に浮遊してしまい、結果として周囲の焼成雰囲気の汚染や焼成物の収率低下を起こしてしまうため、平均粒径（Ｄ５０）は大きい方が望ましい。１μｍ以上３０μｍ以下の平均粒径（Ｄ５０）は、工程（３）の焼成時の効率的な分解と汚染や収率低下の問題をいずれも満足する。
【００５５】
工程（２）において、触媒前駆体製造時の微細化処理手段としては特に制限はないが、少量の場合は乳鉢を用いて、一度に多量を処理する場合は、ピンミル、ハンマーミル、パルペライザー、ターボミル、クリプトロンＫＴＭ等の機械式粉砕機、ジェットミル等の衝突式粉砕機を用いることができる。
【００５６】
次に、前記のカーボンナノチューブ合成用触媒の工程（３）について説明する。
【００５７】
工程（３）は、工程（２）で得られた前記触媒前駆体を、酸素の存在下、焼成温度３５０〜５５０℃の範囲で加熱し、冷却した後、得られた焼成物を粉砕して平均粒径（Ｄ５０）が５μｍ以下のカーボンナノチューブ合成用触媒を得る工程である。
【００５８】
工程（３）において、触媒前駆体を焼成するとき、焼成雰囲気として酸素の存在下、空気中ないし空気と窒素混合雰囲気を用いることが重要である。酸素の欠乏雰囲気下での焼成では、活性成分と担持成分に由来する有機金属塩の有機化合物部位が完全に分解消失しないで、多量の炭素質不純物（以下、残炭分と称する）が触媒中に残り、カーボンナノチューブにおける異物の原因となり、また担体成分への活性成分粒子の均一担持が不十分となるため好ましくない。
【００５９】
工程（３）において、焼成は、３５０℃以上５５０℃以下で行われることが好ましい。焼成温度が５５０℃よりも高いと活性成分の金属元素が焼結してしまい、３５０℃よりも低いと有機金属塩の有機化合物部位が未分解となり、多量の残炭分が触媒中に残り、カーボンナノチューブにおける異物の原因となり、また担体成分への活性成分粒子の均一担持が不十分となるため好ましくない。
【００６０】
工程（３）において、焼成は、より好ましくは３５０℃以上５００℃以下、さらに好ましくは３７０℃以上４７０℃以下である。有機金属塩の有機化合物部位は燃焼により、分解・気化し、排出され、残炭分が望ましい範囲まで少なくなるには、できるだけ高温の雰囲気下で焼成することが好ましい。一方、高温の雰囲気下では活性成分の金属元素が焼結を起こしてしまい、後述のカーボンナノチューブ析出反応の効率が低下してしまう可能性があること、および急激な析出反応が起こるため生成するカーボンナノチューブの絡まりが大きくなり、分散性に劣るカーボンナノチューブ集合体となってしまうため好ましくない。
【００６１】
焼結を起こさせないためには、できるだけ低温の雰囲気下で焼成することが好ましい。３７０℃以上４７０℃以下の温度範囲は、この残炭分と焼結のいずれも満足する。
【００６２】
工程（３）の焼成により、活性成分は鉄、コバルト、および、ニッケルのいずれかの酸化物、担体成分はマグネシア、および、アルミナのいずれかとなり、前記の鉄、コバルト、および、ニッケルのいずれかの酸化物が、前記のマグネシア、および、アルミナのいずれかに担持された触媒が得られる。
【００６３】
工程（３）において、このようにして得られた焼成物を更に微粉砕して平均粒径（Ｄ５０）が５μｍ以下の微粒子状の触媒とすることが好ましく、より好ましくは０．１μｍ以上５μｍ以下である。
【００６４】
工程（３）の微粉砕手段としては特に制限はないが、少量の場合は乳鉢を用いて、一度に多量を処理する場合は、ピンミル、ハンマーミル、パルペライザー、ジェットミル等を用いることができる。また、微粉砕後に分級機を用いることにより、粒度分布を調整することが好ましい。例えば、このジェットミルによる微粉砕時に、圧縮気体（通常、空気もしくは窒素が用いられる。）の圧力を制御するか、後段への分級機設置により粉砕粒度を調整して、所望の粒径の微粒子状触媒を得ることができる。分級機としては、エルボージェット分級機、気流式分級機、回転式分級機等を用いることができる。
【００６５】
この様に、工程（１）〜（３）を経ることによって、本発明の分散体に用いる前記カーボンナノチューブ集合体を製造するための前記カーボンナノチューブ合成用触媒（Ｃ）が得られる。
【００６６】
次に、得られた前記のカーボンナノチューブ合成用触媒（Ｃ）を使用し、本発明の分散体に用いる前記のカーボンナノチューブ集合体（Ｄ）の製造方法について説明する。
【００６７】
本発明の分散体に用いる前記のカーボンナノチューブ集合体（Ｄ）を製造するには、触媒として前記のカーボンナノチューブ合成用触媒を用いて、炭素源としての原料ガスを加熱下、この触媒に接触させて、カーボンナノチューブの析出反応を行い製造する。
【００６８】
カーボンナノチューブの炭素源としての原料ガスとしては、従来公知の任意のものを使用でき、例えば、炭素を含むガスとしてメタンやエチレン、プロパン、ブタン、アセチレンなどの炭化水素や、一酸化炭素、メタノールやエタノール、プロパノール、イソプロパノール、ブタノールなどのアルコールなどを用いることができるが、特に使い易さ等の理由により、プロパン、ブタンやエタノールを用いることが好ましい。
【００６９】
また、必要に応じて、還元雰囲気下で活性化した後、又は還元性ガスと共にカーボンナノチューブ原料ガスと接触させて製造することが好ましい。活性化時における還元性ガスは、水素（Ｈ2）、アンモニア等を用いることができるが、特にＨ2が好ましく、その濃度は、原料ガス濃度１００体積％に対して０．１〜１００体積％、特に１〜１００体積％であることが好ましい。還元性ガスの濃度が０．１体積％未満であると、濃度が薄すぎて還元性ガスの効果が期待できない。１００体積％を超える濃度だと相対的に原料ガスが少なくなり、カーボンナノチューブ集合体の収率が低下してしまうため好ましくない。
【００７０】
前記のカーボンナノチューブ集合体（Ｄ）を製造する方式としては、前記のカーボンナノチューブ合成用触媒（Ｃ）を、大気圧より減圧した雰囲気で原料ガスを導入する方式（以下、減圧法とする）でも良く、あるいは、大気圧下で原料ガスを導入する方式（以下、常圧法とする）でも良い。
【００７１】
減圧法は、減圧が可能で、外部ヒーターで加熱が可能な反応管内に、前記のカーボンナノチューブ合成用触媒（Ｃ）を設置し、反応管内部の空気を真空ポンプで吸引して減圧後、窒素やアルゴン等の不活性ガスを導入して、更に吸引して減圧することで、反応管内の酸素濃度を０．１％以下とした後、所定の反応温度で炭化水素ガス、必要に応じて水素ガス等の還元性ガスを混合して反応管内に導入してカーボンナノチューブ集合体（Ｄ）を製造する方式である。
【００７２】
常圧法は、常圧にて、窒素やアルゴン等の不活性ガスを導入して、反応管内部の空気を不活性ガスで置換して、反応管内の酸素濃度を０．１％以下とした後、所定の反応温度で炭化水素ガス、必要に応じて水素ガス等の還元性ガスを混合して反応管内に導入してカーボンナノチューブ集合体を製造する方式である。
【００７３】
前記のカーボンナノチューブ合成用触媒（Ｃ）を用いて、前記のカーボンナノチューブ集合体（Ｄ）を製造する温度については、５００〜１０００℃の範囲で析出反応を行うことが好ましく、より好ましくは６００〜９００℃の範囲である。温度が５００℃未満であると、析出反応がほとんど起こらずカーボンナノチューブ集合体が製造できない。温度が１０００℃を超えると、前記得られたカーボンナノチューブ合成用触媒中の活性成分の焼結が発生し、カーボンナノチューブ析出反応の効率が低下してしまうこと、および急激な析出反応が起こるためカーボンナノチューブの絡まりが大きくなり、分散性に劣るカーボンナノチューブ集合体となってしまうため好ましくない。温度が６００〜９００℃は、ほぐれ易さを満足する。
【００７４】
原料ガスの供給量は、従来公知の任意の値から、適宜選択し決定すれば良いが、反応圧力は、減圧法の場合は大気圧以下圧力１００Ｐａ以上が好ましい。圧力が１００Ｐａ未満であると原料ガスが少なく、収率が低下してしまうため好ましくない。
【００７５】
常圧法の場合は、常圧以上４０ｋＰａ以下、特に常圧以上３０ｋＰａ以下とすることが好ましい。反応時間は、反応温度や触媒と原料ガスとの接触比率に応じて任意に設定されるが、通常０．５〜６時間程度である。本発明での反応速度は反応開始から約１時間で最大となり、その後、徐々に失速して反応開始から５〜５．５時間で停止する。従って、反応時間は０．５〜６時間の範囲で管理することが好ましい。
【００７６】
反応終了後の原料ガス置換には、アルゴンガスや窒素等の不活性ガスを用いることが好ましい。
【００７７】
［分散剤（Ａ），（Ｂ）］
次に、本発明の分散体に用いる分散剤（Ａ）、（Ｂ）について説明する。
【００７８】
本発明の分散体に用いるアミン価を有する分散剤（Ａ）は、固形分のアミン価が５〜１００ｍｇＫＯＨ／ｇであることが重要であり、より好ましくはアミン価を有し酸価を有しない分散剤である。固形分のアミン価が５ｍｇＫＯＨ／ｇ未満であると、前記のカーボンナノチューブ集合体が有する酸性を呈する部位との相互作用が小さくなり、分散安定性が劣る。一方、１００ｍｇＫＯＨ／ｇより大きいと、酸性を呈する部位との相互作用が大きすぎて、分散が困難となる。また、アミン価と酸価の両方を有する分散剤であると、後述の酸価を有する分散剤（Ｂ）と併用する場合、分散剤（Ａ）と分散剤（Ｂ）同士の相互作用が強くなり、分散剤（Ａ）と分散剤（Ｂ）が凝集してしまって分散剤の効果が小さくなるため、アミン価を有し酸価を有しない分散剤であることが好ましい。
【００７９】
本発明の分散体に用いる酸価を有する分散剤（Ｂ）は、固形分の酸価が５〜１２０ｍｇＫＯＨ／ｇであることが重要であり、より好ましくは酸価を有しアミン価を有しない分散剤である。固形分の酸価が５ｍｇＫＯＨ／ｇ未満であると、前記のカーボンナノチューブ集合体が有する塩基性を呈する部位との相互作用が小さくなり、分散安定性が劣る。一方、１２０ｍｇＫＯＨ／ｇより大きいと、塩基性を呈する部位との相互作用が大きすぎて、分散が困難となる。また、酸価とアミン価の両方を有する分散剤であると、前記のアミン価を有する分散剤（Ａ）と併用する場合、分散剤（Ａ）と分散剤（Ｂ）同士の相互作用が強くなり、分散剤（Ａ）と分散剤（Ｂ）が凝集してしまって分散剤の効果が小さくなるため、酸価を有しアミン価を有しない分散剤であることが好ましい。
【００８０】
ここで、本発明に用いる分散剤の固形分のアミン価は、ＡＳＴＭ  Ｄ  ２０７４の方法に準拠し、測定した全アミン価（ｍｇＫＯＨ／ｇ）を固形分換算した値である。
【００８１】
また、本発明に用いる分散剤の固形分の酸価は、ＪＩＳ  Ｋ  ００７０の電位差滴定法に準拠し、測定した酸価（ｍｇＫＯＨ／ｇ）を固形分換算した値である。
【００８２】
本発明に使用するアミン価を有する分散剤（Ａ）としては、具体的には市販の分散剤であるＤＩＳＰＥＲＢＹＫ−２０００（固形分のアミン価  １０ｍｇＫＯＨ／ｇ）、ＤＩＰＥＲＢＹＫ−１６７（固形分のアミン価  ２５ｍｇＫＯＨ／ｇ）、ＢＹＫ−９０７７（固形分のアミン価（固形分のアミン価  ４９ｍｇＫＯＨ／ｇ）以上ビックケミー・ジャパン（株）社製、ＴＥＧＯ  Ｄｉｓｐｅｒｓ７１０（固形分のアミン価  ８６ｍｇＫＯＨ／ｇ）以上エポニックデグサ・ジャパン（株）社製等を例示できる。
【００８３】
また、本発明に使用する酸価を有する分散剤（Ｂ）としては、具体的には市販の分散剤であるアジスパーＰＮ−４１１（固形分の酸価  ６ｍｇＫＯＨ／ｇ）以上味の素ファインテクノ（株）社製、ＤＩＳＰＥＲＢＹＫ−２０９６（固形分の酸価  ４０ｍｇＫＯＨ／ｇ）以上ビックケミー・ジャパン（株）社製、ＴＥＧＯ  Ｄｉｓｐｅｒｓ６３０（固形分の酸価  １００ｍｇＫＯＨ／ｇ）以上エポニックデグサ・ジャパン（株）社製等を例示できる。
【００８４】
分散剤（Ａ）および／または分散剤（Ｂ）は、前記のカーボンナノチューブ集合体と、分散媒と共に所定量を測り取り、予備混合をしてもよく、また、分散媒と共に所定量を測り取り、分散媒に溶解させた後、前記のカーボンナノチューブ集合体を測り取り、予備混合をしても良い。また、分散剤（Ａ）と分散剤（Ｂ）を併用する場合、分散剤（Ａ）と分散剤（Ｂ）の混合順は問わず、どちらを先に予備混合しても良い。
【００８５】
分散剤（Ａ）および／または分散剤（Ｂ）は、入手できる溶液または固形品をそのまま使用することも、必要に応じて分散剤を溶解できる溶媒に予め溶解させてから使用することもできるが、溶解性や前記のカーボンナノチューブ集合体と均一に相互作用させるためには、予め分散媒で希釈溶解させておくことが好ましい。
【００８６】
［分散媒］
本発明で言う分散媒とは、アミン価を５ｍｇＫＯＨ／ｇ以上有する分散剤および／または酸価を５ｍｇＫＯＨ／ｇ以上有する分散剤を溶解し、かつカーボンナノチューブ集合体を分散できる分散媒であれば、特に種類は問わない。具体的には、次の（ｉ）〜（ｘｉ）を例示することができる。
（ｉ）アルコール、特にメタノール、エタノール、ブタノール、エチルヘキサノール、デカノール、イソトリデシルアルコール、ベンジルアルコール、プロパルジルアルコール、オレイルアルコール、リノレイルアルコール、オキソ−加工アルコール、ネオペンチルアルコール、シクロヘキサノール、脂肪アルコールのような直鎖、分枝又は環式の一価又は多価アルコール、及び、グリコールのようなジオール及びポリオール；
（ｉｉ）２−メトキシエタノール、モノフェニルヂグリコール、フェニルエタノール、エチレングリコール、及びポリプロピレングリコールのようなエーテルアルコール；
（ｉｉｉ）トルエン、キシレンのような炭化水素、脂肪族及び／若しくは脂環式ベンジン画分、クロロホルム及びトリクロロエタンのような塩素化炭化水素；
（ｉｖ）エーテル、特にジオキサン、テトラヒドロフラン、及びポリアルキレングリコールジアルキルエーテルのような環式及び非環式エーテル；
（ｖ）カルボン酸エステル、特にエチルアセテート及びブチルアセテートのようなモノカルボン酸エステル、及びＣ２〜Ｃ４時カルボン酸のジアルキルエステルにようなのジカルボン酸又はポリカルボン酸エステル（「二塩基エステル」）；
（ｖｉ）エーテルエステル、特にエチルグリコールアセテート及びプロピレングリコールモノメチルエーテルアセテートのようなアルキルグリコールエステル；
（ｖｉｉ）ブチロラクトンのようなラクトン；
（ｖｉｉｉ）可塑剤、特にフタレート；
（ｉｘ）メチルイソブチルケトン、シクロヘキサノン、メチルエチルケトン及びアセトンのようなアルデヒド及びケトン；
（ｘ）ジメチルホルムアミドのような酸アミド；
（ｘｉ）Ｎ−メチルピロリドン；及び上述した分散媒体の混合物
この中で、樹脂の溶解性や取扱い性などの観点より、メチルエチルケトンのようなケトン類や酢酸エチルのようなカルボン酸エステルが好ましい。
【００８７】
［分散方法］
分散媒に、炭素材料を分散させる工程としては、特に限定はなく、公知の方法が用いられる。具体的には、例えば、ビーズミル分散法等のメディア分散法；超音波分散法、ロールミル分散法等のメディアレス分散法等が挙げられる。このうち、分散安定性等の点から、好ましくはロールミル分散法又はビーズミル分散法であり、特に好ましくはビーズミル分散法である。
【実施例】
【００８８】
以下、実施例によって本発明を具体的に説明するが、本発明は実施例に特に限定されるものではない。なお、実施例中、「部」は「重量部」、「％」は「重量％」を表す。
【００８９】
実施例中の表２〜９中の略称（溶剤・分散媒）は以下に示すとおりである。
・ＰＧＭＡｃ：プロピレングリコールモノメチルエーテルアセテート
・ＭＥＫ：メチルエチルケトン
【００９０】
（製造例１）［カーボンナノチューブ合成用触媒（Ｃ）の製造］
酢酸コバルト・四水和物２００部、酢酸マグネシウム・四水和物１７２部、七モリブデン酸六アンモニウム・四水和物３．５部をビーカーに量り取り、精製水を１４８８部加えて、完全に溶解するまで攪拌した。耐熱性容器に移し替え、電気オーブンを用いて、雰囲気温度１５０±５℃の温度で６０分乾燥させ水分を蒸発させた後、乳鉢で粉砕して平均粒径（Ｄ５０）２０μｍの触媒（Ｃ）前駆体を得た。得られた触媒（Ｃ）前駆体３００部を耐熱容器に量り取り、マッフル炉にて、空気中４５０℃±５℃雰囲気下で６０分焼成した後、乳鉢で粉砕して平均粒径（Ｄ５０）２μｍの触媒（Ｃ）を得た。
【００９１】
（製造例２）［カーボンナノチューブ集合体（Ｄ−１）の製造］
減圧が可能で、外部ヒーターで加熱可能な横型反応管の中央部に、製造例１で得られた触媒（Ｃ）１．０ｇ  を散布した石英ガラス製耐熱皿を設置した。横型反応管中の空気を真空ポンプにて１×１０3Ｐａまで減圧後、アルゴンガスを８×１０4Ｐａまで注入し、再度真空ポンプにて1×１０3Ｐａまで減圧する、を２回繰り返して、横型反応管中の酸素濃度を０．１体積％以下とした。1×１０3Ｐａに保ちながら外部ヒーターにて加熱し、横型反応管の中心部が８５０℃まで加熱した。合成温度８５０±５℃に保ち、ブタン／プロパン混合ガスを注入し、３×１０4Ｐａ〜６×１０4Ｐａに反応管内の圧力を維持しながら３時間反応させてカーボンナノチューブ集合体を製造した。合成終了後、反応管内のガスをアルゴンガスで置換し、２００℃以下の温度で取り出し、カーボンナノチューブ集合体を得た。得られたカーボンナノチューブ集合体は、４０メッシュの金網で粉砕ろ過して、製造例２のカーボンナノチューブ集合体（Ｄ−１）の粉体を得た。
【００９２】
（製造例３）［カーボンナノチューブ集合体（Ｄ−２）の製造］
ある程度まで加圧可能で、外部ヒーターで加熱可能な、内容積が１０リットルの横型反応管の中央部に、製造例１で得られた触媒（Ｃ）１．０ｇ  を散布した石英ガラス製耐熱皿を設置した。アルゴンガスを注入しながら排気をして、反応管内の空気をアルゴンガスで置換し、横型反応管中の酸素濃度を０．１体積％以下とした。外部ヒーターにて加熱し、横型反応管の中心部が７５０℃まで加熱した。合成温度７５０±５℃に保ち、ブタン／プロパン混合ガスを毎分１リットルの速度で注入し、３時間分反応させてカーボンナノチューブ集合体を製造した。合成終了後、反応管内のガスをアルゴンガスで置換し、２００℃以下の温度で取り出し、カーボンナノチューブ集合体を得た。得られたカーボンナノチューブ集合体は、４０メッシュの金網で粉砕ろ過して、製造例３のカーボンナノチューブ集合体（Ｄ−２）の粉体を得た。
【００９３】
（製造例４）［カーボンナノチューブ集合体（Ｄ−３）の製造］
ある程度まで加圧可能で、反応器の外側に設けられたヒーターで加熱可能な、内容積が８０リットルの縦型反応器の内部にシリコン基板を設置し、該シリコン基板上に、製造例１で得られた触媒（Ｃ）１０ｇを散布した。反応器内にアルゴンガスを注入しながら排気をして、反応器内の空気をアルゴンガスで置換し、酸素濃度を０．１体積％以下とした。反応器の外側ヒーターで加熱し、反応器内部温度を６５０℃まで加熱した。合成温度６５０±５℃に保ち、ブタン／プロパン混合ガスを毎分５リットルの速度で注入し、３時間反応させてカーボンナノチューブ集合体を製造した。合成終了後、反応器内のガスをアルゴンガスで置換し、２００℃以下の温度で取り出し、カーボンナノチューブ集合体を得た。得られたカーボンナノチューブ集合体は、４０メッシュの金網で粉砕ろ過して、製造例４のカーボンナノチューブ集合体（Ｄ−３）の紛体を得た。
【００９４】
（製造例５）［カーボンナノチューブ集合体（Ｄ−４）の製造］
市販のＣＮａｎｏ  Ｔｅｃｈｎｏｌｏｇｙ  Ｌｉｍｉｔｅｄ製カーボンナノチューブＦｌｏＴｕｂｅ９０００−Ｍを用いて、４０メッシュの金網で粉砕ろ過して、製造例５のカーボンナノチューブ集合体（Ｄ−４）の粉末を得た。
【００９５】
表１に、実施例中に用いたカーボンナノチューブ集合体（Ｄ−１〜Ｄ−４）の膨潤率、アミン吸着量、酸吸着量を示した。
【００９６】
表１
【表１】
2014001084.tif 000002
【００９７】
（製造例６）［分散剤溶液の製造］
市販の分散剤であるＤＩＳＰＥＲＢＹＫ−２０００、ＤＩＳＰＥＲＢＹＫ−１６７、ＢＹＫ−９０７７、ＤＩＳＰＥＲＢＹＫ−２０９６、ＤＩＳＰＥＲＢＹＫ−１１１，ＤＩＳＰＥＲＢＹＫ−１０９（以上ビックケミー・ジャパン株式会社）、ＴＥＧＯ  Ｄｉｓｐｅｒｓ７１０、ＴＥＧＯ  Ｄｉｓｐｅｒｓ６１０、ＴＥＧＯ  Ｄｉｓｐｅｒｓ６３０（以上エポニックデグサ・ジャパン株式会社）、アジスパーＰＮ−４１１（以上味の素ファインテクノ株式会社）を、表２〜３で示した配合比でプロピレングリコールモノメチルエーテルアセテート（ＰＧＭＡｃ）で希釈し、固形分４０％の分散剤溶液Ｅ−１〜３、Ｅ−５〜１０を得た。なお、分散剤溶液Ｅ−４については、希釈前の固形分が３５％であり、希釈しないで用いた。
【００９８】
表２
【表２】
2014001084.tif 000003
【００９９】
表３
【表３】
2014001084.tif 000004
【０１００】
（実施例１）
７０ｃｃガラス瓶に、製造例６にて製造した分散剤（Ａ）溶液Ｅ−１を１．８８部、カーボンナノチューブ集合体Ｄ−１を０．７５部、分散媒（メチルエチルケトン）２７．３７部を配合し、２ｍｍφジルコニアビーズ部を加えスキャンデックスで３時間分散し、カーボンナノチューブ集合体の分散体を調製した。
【０１０１】
（実施例２〜６）
表４に示した分散剤（Ａ）溶液の種類および配合量、カーボンナノチューブ集合体の種類、分散媒の配合量に変更した以外は実施例１と同様にして、カーボンナノチューブ集合体の分散体を調製した。
【０１０２】
表４
【表４】
2014001084.tif 000005
【０１０３】
（実施例７）
７０ｃｃガラス瓶に、製造例６にて製造した分散剤（Ｂ）溶液Ｅ−６を１．８８部、カーボンナノチューブ集合体Ｄ−１を０．７５部、分散媒（メチルエチルケトン）２７．３７部を配合し、２ｍｍφジルコニアビーズ部を加えスキャンデックスで３時間分散し、カーボンナノチューブ集合体の分散体を調製した。
【０１０４】
（実施例８〜１１）
表５に示した分散剤（Ｂ）溶液の種類およびカーボンナノチューブ集合体の種類に変更した以外は実施例７と同様にして、カーボンナノチューブ集合体の分散体を調製した。
【０１０５】
表５
【表５】
2014001084.tif 000006
【０１０６】
（実施例１２）
７０ｃｃガラス瓶に、製造例６にて製造した分散剤（Ａ）溶液Ｅ−２を０．９４部、分散剤（Ｂ）溶液Ｅ−７を０．９４部、カーボンナノチューブ集合体Ｄ−１を０．７５部、分散媒（メチルエチルケトン）２７．３部を配合し、２ｍｍφジルコニアビーズ部を加えスキャンデックスで３時間分散し、カーボンナノチューブ集合体の分散体を調製した。
【０１０７】
（実施例１３〜１５）
表６に示した分散剤（Ａ）溶液の種類および分散剤（Ｂ）溶液の種類、カーボンナノチューブ集合体の種類に変更した以外は実施例１２と同様にして、カーボンナノチューブ集合体の分散体を調製した。
【０１０８】
表６
【表６】
2014001084.tif 000007
【０１０９】
（比較例１〜６）
表７に示した分散剤（Ａ）溶液の種類および配合量、カーボンナノチューブ集合体の種類、分散媒の配合量に変更した以外は実施例１と同様にして、カーボンナノチューブ集合体の分散体を調製した。
【０１１０】
表７
【表７】
2014001084.tif 000008
【０１１１】
（比較例７〜１１）
表８に示した分散剤（Ｂ）溶液の種類およびカーボンナノチューブ集合体の種類に変更した以外は実施例７と同様にして、カーボンナノチューブ集合体の分散体を調製した。
【０１１２】
表８
【表８】
2014001084.tif 000009
【０１１３】
（比較例１２〜１４）
表９に示した分散剤（Ａ）溶液の種類および分散剤（Ｂ）溶液の種類、カーボンナノチューブ集合体の種類に変更した以外は実施例１２と同様にして、カーボンナノチューブ集合体の分散体を調製した。
【０１１４】
表９
【表９】
2014001084.tif 000010
【０１１５】
［カーボンナノチューブ集合体の分散体評価方法および結果］
本発明のカーボンナノチューブ分散組成物の分散状態の評価は、溶剤中で分散したカーボンナノチューブ分散組成物の分散状態（沈殿の有無、粘度、経時安定性）で行った。
・初期粘度：カーボンナノチューブ分散組成物を、分散後室温で１日静置後、  ２５℃に調整し、Ｅ型粘度計ＲＥ−８０（東機産業社製）にて測定した。
・沈殿の有無：目視で沈殿の有無を確認し、全く沈殿の無いものを○、僅かに  沈殿が見られるものを△、沈殿の多いものを×とした。
・経時安定性：カーボンナノチューブ分散組成物を、４０℃１ヶ月経時保存し  た後、上記と同様にして、沈殿の有無、経時粘度を測定した。経時粘度につ  いては、初期粘度からの変化が１０％以内を◎、１０〜３０％以内を○、３  ０〜１００％以内を△、それ以上の変化または増粘して粘度が測定不能にな  った場合を×とした。
【０１１６】
表１０に、実施例１〜１５のカーボンナノチューブ集合体の分散体評価結果（分散１日後および４０℃３０日経時後）を示した。
【０１１７】
表１０
【表１０】
2014001084.tif 000011
【０１１８】
表１１に、比較例１〜１４のカーボンナノチューブ集合体の分散体評価結果（分散１日後および４０℃３０日経時後）を示した。
【０１１９】
表１１
【表１１】
2014001084.tif 000012
【０１２０】
表１０より、実施例１〜１５で得られたカーボンナノチューブ集合体の分散体は、表１１で得られた比較例１〜１４と比較して、分散1日後および４０℃３０日経時後で良好な分散安定性を有していることが分かる。
【０１２１】
以上、本発明を特定の態様に沿って説明したが、当業者に自明の変形や改良は本発明の範囲に含まれる。